(57)【要約】【課題】滑り性に優れて長尺巻き姿が良好で、耐候性に優れ、封止材との密着性に優れる、太陽電池用裏面シートに好適なポリエチレン系樹脂フィルムを提供する。【解決手段】溶融粘度指数（ＭＦＲ）が１．０〜５．０ｇ／１０分の範囲のエチレン・α-オレフィン共重合樹脂に、リン系酸化防止剤と、有機滑剤と、平均粒子径が２〜７μｍの無機または有機粒子が含有された樹脂組成物からなり、フィルム表面の１０点平均表面粗さＲｚが０．６〜５．０μｍの範囲である太陽電池裏面保護シート用ポリエチレン系樹脂フィルム。【選択図】  なし【特許請求の範囲】
【請求項１】
溶融粘度指数（ＭＦＲ）が１．０〜５．０ｇ／１０分の範囲のエチレン・α−オレフィン共重合樹脂に、リン系酸化防止剤と、有機滑剤と、平均粒子径が２〜７μｍの無機または有機粒子が含有された樹脂組成物からなり、フィルム表面の１０点平均表面粗さＲｚが０．６〜５．０μｍの範囲である太陽電池裏面保護シート用ポリエチレン系樹脂フィルム。
【請求項２】
長径が５００μｍ以上のゲル状欠点が１０個／１００ｍ２以下であることを特徴とする請求項１に記載の太陽電池裏面保護シート用ポリエチレン系樹脂フィルム。
【請求項３】
１２０℃で１０００時間熱処理した後の、フィルムの長手方向および横方向の破断伸度が５００％以上であることを特徴とする請求項１または２に記載の太陽電池裏面保護シート用ポリエチレン系樹脂フィルム。
【請求項４】
封止材のエチレン・酢酸ビニル共重合樹脂と熱融着後に、温度８５℃、湿度８５％で１０００時間処理後の密着強度が５０Ｎ／ｃｍ以上であることを特徴とする請求項１〜３のいずれかに記載の太陽電池裏面保護シート用ポリエチレン系樹脂フィルム。
【発明の詳細な説明】
【技術分野】
【０００１】
本発明は、太陽電池裏面保護シート用ポリエチレン系樹脂フィルムに関する。更に詳しくは、滑り性に優れ、耐酸化劣化性に優れ、封止材のエチレン・酢酸ビニル樹脂との密着強度が高く、太陽電池用裏面保護シートに適したポリエチレン系樹脂フィルムである。
【背景技術】
【０００２】
近年、太陽光発電が、国の政策、補助を背景に著しい伸びを示している。太陽電池は、通常、フロントシートのガラス板／封止材のエチレン・酢酸ビニル共重合樹脂（以下、ＥＶＡと略称することがある。）／発電セル／ＥＶＡ／裏面保護シート材の構成になっている。その太陽電池の裏面保護シートとして、ＥＶＡとの接着性と耐候性を持ったポリオレフィン系樹脂フィルムの開発が望まれている。これらのポリオレフィン系樹脂フィルムにあっては、その耐候性や耐熱性と、ラミネートなどの二次加工時の工程通過性がよく、巻きずれが発生しないなどのハンドリング性が求められている。
【０００３】
太陽電池用裏面シートとして、密度０．９４０ｇ／ｃｍ３以上、０．９７０ｇ／ｃｍ３以下のポリエチレン系樹脂に紫外線遮断剤や酸化防止剤を添加したフィルムを用いる方法が開示されている（特許文献１）。しかし、高密度のポリエチレン系樹脂は、押出時の剪断によって自己架橋が起こり、ゲル状の欠点が多く発生する。また、Ｔ−ダイキャスト法にて成型したフィルムの場合、フィルムの滑り性が悪く、キャスト後の引き取りロールや巻取り工程中のロールとの摩擦でシワが発生したり、長尺巻き時に巻き込みエアーの抜けが悪くて、ツブ状の欠点や、巻きずれなどの問題が生じる場合がある。
【０００４】
また、太陽電池用裏面シートに用いられるＡ層／Ｂ層／Ｃ層の３層構成からなるポリオレフィン系多層フィルムが開示されている（特許文献２）。このフィルムのＢ層に耐候性を付与することを目的に、リン−フェノール系酸化防止剤が添加され、また、Ｃ層に滑り性を付与する目的で平均粒子径が１〜５μｍの無機又は有機の粒子が添加されている。しかしながら、無機粒子は３層のＣ層のみの添加であるため、滑り性が不十分で、キャスト後の引き取りロールや巻取り工程中のロールとの摩擦でシワが発生したり、長尺巻き時に巻き込みエアーの抜けが悪くて、ツブ状の欠点や、巻きずれなどの問題が生じる場合がある。また、有機滑剤の脂肪酸アミドが添加されていないために、押出時の剪断によって原料処方中のポリエチレンの自己架橋が起こり、ゲル状の欠点が発生する問題がある。
【先行技術文献】
【特許文献】
【０００５】
【特許文献１】特開平１１−２６１０８５号公報
【特許文献２】特開２０１２−１７１３１０号公報
【発明の概要】
【発明が解決しようとする課題】
【０００６】
本発明の課題は上記した問題点を解決することにある。すなわち、本発明の目的は、フィルム中のゲル状の欠点が少なく、滑り性に優れて、製膜時の巻き取り性および二次加工時の工程通過性がよく、また、耐酸化劣化性に優れ、封止材のエチレン・酢酸ビニル樹脂との密着強度が高い太陽電池用裏面保護シートに適したポリエチレン系樹脂フィルムを提供することにある。
【課題を解決するための手段】
【０００７】
上記した課題は、本発明にかかるポリエチレン系樹脂フィルムによって解決される。すなわち、溶融粘度指数（ＭＦＲ）が１．０〜５．０ｇ／１０分の範囲のエチレン・α−オレフィン共重合樹脂に、リン系酸化防止剤と、有機滑剤と、平均粒子径が２〜７μｍの無機または有機粒子が含有された樹脂組成物からなり、フィルム表面の１０点平均表面粗さＲｚが０．６〜５．０μｍの範囲である太陽電池裏面保護シート用ポリエチレン系樹脂フィルム。
【発明の効果】
【０００８】
本発明のポリエチレン系樹脂フィルムは、ゲル状の欠点が少なく、滑り性に優れて製膜時の巻き取り性および二次加工時の工程通過性がよいので生産性がよく、耐酸化劣化性に優れ、封止材のＥＶＡとの密着強度が高く、太陽電池用裏面保護シートとして好適に用いることができる。
【発明を実施するための形態】
【０００９】
本発明は、溶融粘度指数（以下、ＭＦＲと略称することがある。）が１．０〜５．０ｇ／１０分の範囲のエチレン・α−オレフィン共重合樹脂に、リン系酸化防止剤と、有機滑剤と、平均粒子径が２〜７μｍの無機または有機粒子が含有された樹脂組成物からなり、フィルム表面の１０点平均表面粗さＲｚが０．６〜５．０μｍの範囲である太陽電池裏面保護シート用ポリエチレン系樹脂フィルムである。
【００１０】
本発明における特定のＭＦＲのエチレン・α−オレフィン共重合体とは、エチレンと少量のα−オレフィンとをランダム共重合して得られる直鎖状低密度ポリエチレン（以下、ＬＬＤＰＥと略称することがある。）である。ＬＬＤＰＥは、加熱押出時の剪断による自己架橋起因のフィッシュアイ（以下、ＦＥと略称することがある。）が少なく、また、温度８５℃、湿度８５％の耐候性試験や、１２０℃の熱処理後の耐性が、他の低密度ポリエチレン（以下、ＬＤＰＥと略称する。）や高密度ポリエチレン（以下、ＨＤＰＥと略称することがある。）に比べ優れることから、太陽電池用の封止材であるＥＶＡとの密着性樹脂として適している。
【００１１】
前記α―オレフィンは、特に限定されるものではないが、炭素原子数４〜１０、好ましくは４〜８のα−オレフィンであり、具体的には、１−ブテン、１−ペンテン、４−メチル−１−ペンテン、１−ヘキセン、１−ヘプテン、１−オクテンなどが挙げられる。これらのα−オレフィンは、単独で、または組み合わせて用いることができ、特に、１−ブテン、１−ヘキセン、１−オクテンなどが、重合生産性から好ましく用いられる。
【００１２】
本発明で用いられるＬＬＤＰＥの１９０℃のＭＦＲは１．０〜５．０ｇ／１０分の範囲であり、より好ましくは１．０〜３．０ｇ／１０分である。ＭＦＲが５．０ｇ／１０分より大きくなると、フィルム製造時にネックダウンや、太陽電池モジュールを作成する際に、融けたフィルムがモジュールの枠からはみ出して工程を汚す場合がある。またＭＦＲが１．０ｇ／１０分より低くなると、溶融押出時の流動性が低下して押出安定性に劣り、フィルムの厚みムラを生じやすくなる。
【００１３】
上記、本発明で用いられるＬＬＤＰＥの密度は、０．９３０〜０．９４５ｇ／ｃｍ３の範囲であることが好ましい。密度が０．９３０ｇ／ｃｍ３よりも低いとフィルムのヤング率が低くなり、所望する滑り性やハンドリング性が得られず、製膜およびラミネート加工時に、巻きずれやシワが入りやすくなる場合がある。また、太陽電池用裏面シートとして用いたときに、部分放電電圧が低くなり実用性に劣る場合がある。密度が０．９４５ｇ／ｃｍ３よりも高いと、押出時の剪断によって自己架橋が起こり、ゲル状の欠点が多く発生する場合がある。    
【００１４】
本発明において、ＬＬＤＰＥ中のα−オレフィンの含量は、好ましくは０．５〜１０モル％、更に好ましくは２．０〜８．０モル％である。α−オレフィン含量を０．５〜１０モル％とすることで、ＬＬＤＰＥの密度を０．９３０ｇ／ｃｍ３以上とすることができる。
【００１５】
上記ＬＬＤＰＥの融点は、１１０〜１３０℃の範囲、好ましくは１２０〜１２５℃の範囲であることが、ＥＶＡとの熱接着力が高いので好ましい。
【００１６】
本発明のＬＬＤＰＥは、従来のマルチサイト触媒による重合方法や、シングルサイト触媒（カミンスキー触媒、メタロセン触媒）を用いた重合方法により製造することができる。ＬＬＤＰＥの製造方法は、滑り性向上、耐候性の点からマルチサイト触媒によるものが好ましい。
【００１７】
本発明では、ＬＬＤＰＥ中に、ポリプロピレン系樹脂を１〜２０重量％混合してもよい。ポリプロピレン系樹脂（以下、ＰＰと略称することがある。）を１重量％以上混合することにより、耐熱性とヤング率が高くなってフィルムの腰が強くなり、フィルム巻き取り時やラミネート加工時のフィルムの伸びが小さくなり、ロール状に巻き取ったフィルムが巻き締まりが小さくなって、本フィルムを巻き出す際に平面性が良化する。一方、２０重量％以上混合すると、キャスティングドラムへの密着性が悪化してフィルム表面の平滑性が悪化し、製膜工程やラミネート工程中の金属ロールでの摩擦で削れ粉が発生する場合がある。また、ＥＶＡとラミネートする層側においては、ＥＶＡとのラミネート強度が低下する場合がある。
【００１８】
本発明では、ＬＬＤＰＥ中に、有機滑剤と無機または有機粒子を含有することが、製膜やラミネート工程での工程通過性と巻き姿向上のために必要である。
【００１９】
また、本発明では、ＬＬＤＰＥ中に、温湿度に対する耐候性維持のために、リン系系酸化防止剤を含有することが必要である。リン系酸化防止剤を含有することにより、溶融押出時の酸化劣化およびフィルム成形とした後の酸化劣化を抑制することができる
リン系酸化防止剤の含有量は、１００〜３０００ｐｐｍ含有することが好ましい。リン系酸化防止剤を１００ｐｐｍ以上含有することにより、製膜時やラミネート等の加熱によるフィルムの酸化劣化により破断強伸度の低下や、微細クラックなどによる電気特性の低下および変色が大きくなるなどの問題を回避することができ、また、屋外での長期使用時の酸化劣化性も抑制することができる。含有量が３０００ｐｐｍを超えると、溶融押出時に熱飛散して口金スリット部に目ヤニ状に付着して表面欠点となる場合がある。また、リン系酸化防止剤のブリードによって、ＥＶＡ密着強度が低下する場合がある。
【００２０】
リン系化合物の酸化防止剤としては、例えば、ビス［２，４−ビス（１，１−ジメチルエチル）−６−メチルフェニル］エチルエステル亜リン酸、テトラキス（２，４−ジ−ｔ−ブチルフェニル）−４，４’−ビフェニレン−ジ−ホスフォナイト、トリス（２，４−ジ−ｔ−ブチルフェニル）フォスファイト、サイクリックネオペンタンテトライルビス（２，４−ｔ−ブチルフェニルフォスファイト）、６−［３−（３−ｔ−ブチル−４−ヒドロキシ−５−メチル）プロポキシ］−２，４，８，１０−テトラ−ｔ−ブチルジベンズ［ｄ，ｆ］［１，３，２］−ジオキサホスフェピン等が挙げられ、それぞれ単独で使用しても良いし、２種類以上を併用しても構わない。中でも特に、６−［３−（３−ｔ−ブチル−４−ヒドロキシ−５−メチル）プロポキシ］−２，４，８，１０−テトラ−ｔ−ブチルジベンズ［ｄ，ｆ］［１，３，２］−ジオキサホスフェピンを含有することが、高温での溶融押出時の酸化防止と、フィルム成形後の酸化劣化を防止することができるので好ましい。
【００２１】
また、リン系酸化防止剤以外の酸化防止剤、例えばフェノール系酸化防止剤、アミン系酸化防止剤、イオウ系酸化防止剤を併用して用いることもできるが、その含有量は、５００ｐｐｍ以下であることが、高温、高湿下での黄変防止の点から好ましい。
【００２２】
本発明に添加される有機滑剤とは、脂肪酸アミドであることが好ましく、、特に、飽和脂肪酸アミドであることが好ましい。飽和脂肪酸アミドとしてラウリル酸アミド、パルミチン酸アミド、ステアリン酸アミド、ベヘン酸アミドなどが挙げられ、不飽和脂肪酸アミドとしてオレイン酸アミド、エルカ酸アミドなどが挙げられる。中でも、不飽和脂肪酸アミドのエルカ酸アミドが、エチレン・α−オレフィン共重合体への分散性がよく、吸湿による白化が少なく、滑り性の発現効果が高いことから好ましい。
【００２３】
ここで、滑り性とは、フィルムどうしを重ね合わせた上に荷重を乗せて引っ張ったときの摩擦抵抗が小さいものを滑り性がよいとした。測定方法については、ＪＩＳ  Ｋ７１２５のプラスチックフィルムおよびシート摩擦係数試験方法に準じて測定して求めた。このときの摩擦係数１．０未満のものが、フィルムの製膜工程および太陽電池モジュール用裏面保護シートの製造工程において工程通過性がよく、巻き取る際にシワが発生しにくい。また、有機滑剤の添加によって、押出機内での剪断発熱が抑制されて、ポリエチレン樹脂のゲル状の長径が５００μｍ以上の欠点が減少する。
【００２４】
ＬＬＤＰＥ中の脂肪酸アミドの含有量は、２００〜１０００ｐｐｍの範囲である。含有量が２００ｐｐｍ未満では、押出機内での剪断発熱によってポリエチレン系樹脂の自己架橋によるゲルが発生してフィルム欠点となる。また、フィルムの滑り性が不足して、製膜工程や巻き取り工程中にシワが入りやすくなる。含有量が１０００ｐｐｍを超えると、押出時の熱飛散量が多くなって口金出口に付着して、フィルム欠点となり製膜性およびフィルム品位が悪化する場合がある。また、脂肪酸アミドのブリード過多によってＥＶＡとの密着強度が低下する場合がある。
【００２５】
本発明のＬＬＤＰＥ中に含有される平均粒子径が２〜７μｍの無機または有機粒子は、無機粒子として、たとえば、湿式シリカ、乾式シリカ、コロイダルシリカ、ケイ酸アルミニウム、炭酸カルシウムなどの無機粒子や、有機粒子として、シリコーンや、スチレン、アクリル酸、メタクリル酸などの架橋有機粒子などを用いることができる。中でも、アルミノシリケートの無機粒子であることがＬＬＤＰＥとの親和性がよくて、凝集体を作り難いので好ましい。。
【００２６】
アルミノシリケートとは、組成がａＭ２／ｍＯ・Ａｌ２Ｏ３・ｂＳｉＯ２・ｃＨ２Ｏ（式中、ＭはＮａ、Ｋ、ＣａおよびＭｇからなる群より選ばれる１種以上であり、ａは０＜ａ≦１、ｂは１≦ｂ≦２０、ｃはｃ≧０を満たし、ｍはＭの価数を示す）であって、比表面積が５０から８００ｍ２／ｇのものである。
【００２７】
本発明で用いられる無機または有機粒子は、球状であり、粒子の比表面積が１〜５０ｍ２／ｇで、水分含有量が５０００ｐｐｍ以下であることが好ましい。また、平均粒子直径は、２〜７μｍの範囲である。平均粒子直径が２μｍよりも小さいと、フィルム表面の突起形成が不足して滑り性が不足となり、７μｍを超えると粒子が凝集して粗大突起を形成して、製膜およびラミネート工程中に脱落して工程を汚染する場合があり、また、本フィルムを用いて作製した太陽電池用裏面保護シートを作製する際に、粗大突起が起因で基材シートとの界面にエアーのかみ込み欠点が起こる。また、粗大突起によって、ＥＶＡとの密着強度も低下する場合がある。
【００２８】
ＬＬＤＰＥ中の無機または有機粒子の含有量は、５００〜２０００ｐｐｍの範囲であることが好ましい。含有量が５００ｐｐｍ未満では、フィルム表面の突起形成が不足して滑り性が不足となり、製膜工程や巻き取り工程中にシワが入りやすくなり、また、他基材のポリエステルフィルム等とラミネートして長尺にロール状に巻きとった際にフィルム間に噛み込んだエアーが均一に抜けないために、長期間保管した際にフィルム間に噛み込んだエアーが端部から抜ける際に巻きずれが発生する場合がある。含有量が２０００ｐｐｍを超えると、製膜およびラミネート工程中に脱落して工程を汚染する場合がある。    
【００２９】
また、含有量が２０００ｐｐｍ以上に多いと、１２０℃で１０００時間熱処理した後にＬＬＤＰＥの結晶性が高くなって硬くなるために破断強伸度の低下や、他基材のポリエステルフィルム等とラミネートする際に、界面に気泡が入る場合がある。    
【００３０】
本発明のフィルムでは、フィルムを製造する際に発生するスリット屑などを回収原料として用いることもできる。具体的には、スリット屑などを溶融してペレタイズし、本フィルム成分として、５〜５０重量％混合することができる。ペレタイズの方法は、断裁したものを溶融押出後、カッティングする方法が一般的であるが、本方法に限定されるものではない。
【００３１】
また、本発明のフィルムには、上述した以外に他の添加剤として、光安定剤、紫外線吸収剤など製膜性と品質が悪化しない程度に含有させてもよい。
【００３２】
上記光安定剤としては、樹脂中の光劣化開始の活性種を捕捉し、光酸化を防止するものを用いることができる。具体的には、ヒンダードアミン系化合物、ヒンダードピペリジン系化合物等から選択される１種類または２種類以上を組み合わせたものを使用することができる。中でも光安定剤のヒンダードアミン系化合物を樹脂成分として、５０〜２０００ｐｐｍの範囲で含有させると、長期耐候性が向上するので好ましい。含有量が５０ｐｐｍ未満では効果が不十分であり、また、２０００ｐｐｍを超えるとブリードアウトやアルミノシリケートの凝集を引き起こすため好ましくない。
【００３３】
上記紫外線吸収剤としては、太陽光中の有害な紫外線を吸収して、分子内で無害な熱エネルギーへと変換し、樹脂中の光劣化開始の活性種が励起されるのを防止するものを用いることができる。具体的には、ベンゾフェノン系、ベンゾトリアゾール系、サルチレート系、アクリルニトリル系、金属錯塩系、ヒンダードアミン系、および、超微粒子酸化チタン（粒子径：１０ｎｍ〜６０ｎｍ）あるいは超微粒子酸化亜鉛（粒子径：１０ｎｍ〜４０ｎｍ）等の無機系等の紫外線吸収剤からなる群から選択される少なくとも１種類のものを使用することができる。
【００３４】
上記の紫外線吸収剤、光安定剤等を、目的に応じてＬＬＤＰＥ中に１００〜５０００ｐｐｍの範囲内で含有させてもよい。
【００３５】
本発明のフィルムの１０点平均表面粗さＲｚは、０．６〜５．０μｍの範囲であり、好ましくは、０．７〜３．０μｍの範囲である。Ｒｚが０．６μｍ未満では、フィルムを長尺に巻く際に巻き込んだエアーが端部から均一に抜けずに、ツブ状の膨らみとなる欠点や、端部からのエアー抜け時に巻きずれが起こる。Ｒｚが５．０μｍを超えると、製膜や加工工程での金属ロールとの擦れで、白粉がでて工程を汚す場合がある。
【００３６】
本発明のフィルムの厚さは、ラミネートされる他基材によって変わるものの、１０〜２００μｍの範囲が好ましく、更に、２０〜１５０μｍの範囲がフィルム製造面や、他基材とのラミネート加工性から好ましい。
【００３７】
本発明のフィルムは、長径が５００μｍ以上のゲル状の欠点は１０個／１００ｍ２以下であることが好ましく、より好ましく５個／１００ｍ２以下である。５００μｍ以上のゲル状欠点があると、他基材と接着剤でラミネートする際に欠点起因で界面にエアー噛み込みにより（気泡）が入り、外観欠点となる。そのため、長尺巻きでは気泡の箇所を除去して繋ぎ合わせる必要があり、１０個／１００ｍ２以上あると歩留まりが悪く、製造コストがアップする。
【００３８】
本発明のフィルムの長手方向又は幅方向の破断強度は３０ＭＰａ以上であることが、製膜時の巻き取り性やラミネートなどの二次加工時の取り扱い性がよくて好ましい。破断強度が３０ＭＰａ未満では、二次加工時の張力でフィルムが伸びて加工性が悪化し、巻き姿も悪化する。
【００３９】
また、本発明のフィルムは、１２０℃で１０００時間加熱処理した後の長手方向および幅方向の破断伸度は５００％以上であることが好ましい。フィルムの破断伸度が５００％未満では、他基材とラミネートして太陽電池裏面保護シートを作成して、封止材のＥＶＡと熱接着後に１２０℃で１０００時間の加熱促進試験を行うと、ＬＬＤＰＥの結晶性が高くなって硬くなるために、ＥＶＡとの密着強度低下が大きくなる。
【００４０】
また、本発明のフィルムは、他基材とラミネートして太陽電池裏面保護シートを作成して、太陽電池モジュール作成時の封止材であるＥＶＡと１４５℃、１５分の加熱融着後に、温度８５℃、湿度８５％で５００時間の処理をした後のＥＶＡ接着強度が５０Ｎ／ｃｍ以上であることが好ましい。ＥＶＡ密着強度が５０Ｎ／ｃｍ未満では、裏面保護シートの最外層にジャンクションＢＯＸを付けた際に、ジャンクションＢＯＸの荷重でＥＶＡとポリエチレンフィルム間で剥離が起こる。
【００４１】
また、本発明のフィルムは、他基材と接着剤や熱融着などの方法でラミネートして用いることができる。他基材としては、アルミ箔、紙、熱可塑性樹脂フィルムなどを挙げることができる。熱可塑性樹脂としては、溶融押出しによってフィルムを形成し得る熱可塑性樹脂であれば特に限定されないが、好ましい例として、ポリエチレンテレフタレート（以下、ＰＥＴと略称することがある。）、ポリエチレン−２，６−ナフタレンジカルボキシレート、ポリプロピレンテレフタレート、ポリブチレンテレフタレート、ポリ−１，４−シクロヘキシレンジメチレンテレフタレートなどのポリエステル、ポリスチレン、アクリロニトリル−スチレン共重合体などのスチレン系樹脂、ポリカーボネート、ポリアミド、ポリエーテル、ポリウレタン、ポリフェニレンスルフィド、ポリエステルアミド、ポリエーテルエステル、ポリ塩化ビニル、ポリメタクリル酸エステル、変性ポリフェニレンエーテル、ポリアリレート、ポリサルホン、ポリエーテルイミド、ポリアミドイミド、ポリイミドおよびこれらを主たる成分とする共重合体、またはこれら樹脂の混合等を挙げることができる。特に本発明においては、寸法安定性や機械的特性が良好である点よりポリエステルが好ましく、特にＰＥＴが好ましい。
【００４２】
以下、本発明のポリエチレン系樹脂フィルムを製造する方法を具体的に説明する。なお、本発明のフィルムの製造方法はこれに限定されるものではない。
【００４３】
ポリエチレン系樹脂として、エチレン・α−オレフィン共重合体に、酸化防止剤としてリン−フェノール系酸化防止剤１００〜３０００ｐｐｍ、脂肪酸アミドとしてエルカ酸アミド２００〜１０００ｐｐｍ、平均粒子径１〜５μｍの無機粒子としてアルミノシリケート５００〜１０００ｐｐｍとを含有するように混合して、二軸押出機を使用して、１８０〜２３０℃の範囲でコンパウンドしてチップ化する。
【００４４】
このようにして用意したコンパウンドチップを単軸の溶融押出機に供給し、１９０〜２３０℃の範囲にて溶融する。そしてポリマー管の途中に設置したフィルターを通して異物や、粗大無機粒子などを除去した後、Ｔ型口金より回転金属ロール上に吐出して無延伸フィルムを得る。この際、回転金属ロールは表面温度が２０〜６０℃に制御することが、Ａ層の金属ロールへの粘着をおこさず、結晶性を高めるので好ましい。また、溶融ポリマーを金属ロールに密着させるため、非金属ロール側からエアーを吹き付ける方法や、ニップロールを使用することが好ましい。
【００４５】
このように得られた本発明のフィルムの片面には、他基材と貼り合わすために空気中または窒素ガス、炭酸ガスの１種以上の雰囲気中でコロナ放電処理を行い、表面の濡れ張力を３５ｍＮ／ｍ以上にして巻き取る。
【００４６】
太陽電池用裏面保護シートとは、太陽電池モジュールの裏面保護シートであり、例えば、厚さが２５〜２５０μｍの耐加水分解性ＰＥＴフィルム（東レ（株）：“ルミラー”Ｘ１０Ｓ）と本発明のポリエチレン系樹脂フィルムを公知の接着剤を用いてドライラミネートしたものである。
【００４７】
例えば実開平６−３８２６４号公報に記載があるように、一般的に太陽電池は、受光側のガラス基板と、裏面保護シートとの間に、複数の板状太陽電池発電セルを挟み、発電セルの保護としてセルの封止樹脂として、ＥＶＡを充填し、ガラス基板の反対側の裏面に、保護シートを重ねた構造をとる。該裏面保護シートには、優れた機械的性質、耐熱性、耐湿性、耐候性（耐紫外線劣化性、耐変色）を有するプラスチックフィルムが用いられる。
【実施例】
【００４８】
以下、実施例により本発明を詳細に説明する。なお、特性は以下の方法により測定、評価を行った。
【００４９】
（１）樹脂の密度
密度はＪＩＳ Ｋ７１１２−１９８０に規定された密度勾配管法に従い測定した。
【００５０】
（２）溶融粘度指数（ＭＦＲ）
ＭＦＲは、ＡＳＴＭ Ｄ１２３８に則り、ポリエチレン系樹脂のＭＦＲを１９０℃・２．１６ｋｇで、ポリプロピレン系樹脂のＭＦＲを２３０℃・２．１６ｋｇにて測定した。
【００５１】
（３）粒子の平均粒子径
光学顕微鏡により１０００倍で観察し、粒子が２０個以上写っている像を写真に撮り、その像をイメージアナライザー（東洋紡績（株）製Ｉｍａｇｅ Ａｎａｌｙｚｅｒ Ｖ１０）で処理して、平均粒子径を求めた。
【００５２】
（４）フィルム厚さ
フィルム厚さは、ダイヤルゲージを用い、ＪＩＳ  Ｋ７１３０（１９９２年）に準じて、フィルムの任意の１０ヶ所について厚さを測定した。その平均値を１０で除してフィルム厚さとした。
【００５３】
（５）加熱処理後の破断伸度
耐熱性試験として、フィルムを幅１０ｍｍ、試長５０ｍｍにサンプリングして、ＡＤＶＡＮＴＥＣ社製の熱風オーブンＦＣ−６１０を用いて、１２０℃で１０００時間の熱処理をした後、２３℃の室温条件下にてＯＲＩＥＮＴＥＣ社製“テンシロン”ＰＴＭ−５０を用いて、ＪＩＳ Ｋ７１１３（１９９５／０５／０１改訂版）に準拠してサンプルフィルムを、長手方向および幅方向に、引っ張り速度３００ｍｍ／分の速度で引っ張って、破断伸度を求めた。ｎ数を５として、その平均値を算出した。このとき、破断伸度が５００％以上のものが、ＥＶＡ密着強度の低下が小さいことから、本発明の目的が達成される。
【００５４】
（６）１０点平均表面粗さＲｚ
株式会社小坂研究所製の高精度微細形状測定機ＥＴ４０００Ａを用いてフィルム表面を測定し、表面微細形状解析システムｉ−ＳＴＡＲ３１を用いて、ＪＩＳ  Ｂ０６０１−１９８２に準じて求めた。ｎ数を５として、その平均値を算出した。このとき、Ｒｚは、０．６〜５．０μｍの範囲であることが、加工工程を汚染せずに、滑り性が良好となって長尺巻きが向上することから、本発明の目的が達成される。
測定長：２ｍｍ
カットオフ値：０．８ｍｍ
縦倍率：２０００倍、横倍率：１００倍
（７）ゲル状の欠点観察
ヒューテック社製の欠点検出機を用いて製膜中にインラインで４０００ｍ２測定し、長径又は短径が５００μｍ以上のゲル状欠点を観察して、１００ｍ２あたりの個数を求めた。このとき、ゲルの個数が１０個／１００ｍ２以下であることが、ＰＥＴとの界面密着力およびＥＶＡとの密着強度力の低下がなくて、本発明の目的が達成される。
検出能力：横方向０．２２０ｍｍ／bit、流れ方向０．１３４mm／SCAN
走行速度：５０ｍ／分
投光部：高周波蛍光灯４０Ｗ×５灯、受光部：ＣＣＤラインセンサー２５００bit  
（８）滑り性（摩擦係数）
ポリエチレン系樹脂フィルムを１００ｍｍ×５０ｍｍの大きさにカットし、両面が重なるように２枚のフィルムをセットし、ＪＩＳ  Ｋ７１２５プラスチックフィルムおよびシート摩擦係数試験方法（１９９９／０８／２０改訂）に準じて静摩擦係数を測定し、ｎ数５の平均値を算出した。算出値から、下記の評価を行った。下記の基準により「△」以上を滑り性が合格と判定した。下記評価で「×」評価のフィルムは滑り性が悪く、ポリエチレン系樹脂フィルムの製膜工程および太陽電池モジュール用裏面保護シートの製造工程において、工程通過性が悪く、巻き取ったフィルムおよびシートにシワが入る可能性が高い。
○：静摩擦係数が１．０未満
△：静摩擦係数が１．０以上１．５未満
×：静摩擦係数が１．５以上。
【００５５】
（９）工程汚染性
フィルムの製膜工程において、添加剤の熱飛散による口金リップ部の汚れ、キャストドラムから巻取り機までに使用している金属製ロールへの白粉の付着、フィルムのしわを観察し、以下の基準で判定した。なお、判定は各フィルムの製膜実験を３０分間行ったときに判定した。
○：口金汚れ、金属ロールへの白粉付着、フィルムのしわが認められない。
△：口金汚れ、金属ロールへの白粉が微少にあり、又は微小なしわが観察された。
×：口金汚れ、金属ロールへの白粉付着があり、又はしわが多数観察された。
上記評価で「×」評価のフィルムは、製膜工程を汚して安定製膜性に劣り、また、フィルムのしわによって、下記（１１）のポリエステルフィルムとの積層の際に、ラミネート工程を汚したり、ポリエステルフィルムとの界面にしわ起因の気泡をかみ込み、品位の悪化等の問題を生じる可能性が高い。
【００５６】
（１０）ロール巻き製品の巻きずれ
ポリエチレン系樹脂フィルムを、１ｍ幅にスリットして４０００ｍ巻き取り、２３℃で２４時間エージングした後と、他基材のポリエチレンテレフタレートフィルムを貼り合わせて太陽電池モジュール用裏面保護シートとして、１ｍ幅で２０００ｍ巻き取った後に、温度４０℃にて７２時間エージングを実施し、巻き芯部と表層部のずれを測定して、下の基準で判定した。なお、判定は各ロール巻き品１０本で行い、下記の基準により「△」以上を巻きずれ合格と判定した。
○：観察したロール全てで巻きずれが認められない。
△：観察したロールで５ｍｍ以下の巻きずれがあった。
×：観察した全てのロールで５ｍｍを超える巻きずれがあった。
【００５７】
（１１）太陽電池用裏面保護シートの製造方法
二軸延伸ポリエステルフィルムとして、二軸延伸ＰＥＴフィルム（東レ（株）製 “ルミラー”Ｘ１０Ｓ １２５μｍ）に２液硬化タイプ接着剤（大日本インキ化学工業（株）製 ＬＸ−９０３／ＫＬ−７５＝８／１）を固形分塗布厚さ６μｍで塗布し、８０℃で乾燥後に、ポリエチレン系樹脂フィルムのコロナ処理面と重ね合わせて、１対の加圧ロール間に通して積層体を作成した。該積層体は、温度４０℃にて７２時間エージングを実施し、接着剤層の硬化反応を促し、太陽電池用裏面保護シートとした。
【００５８】
（１２）ラミネート後の界面エアーかみ込み気泡
（１１）で得た太陽電池用裏面保護シートの幅１ｍ、長さ２０００ｍを、（株）ヒューテック製の反射型欠点検知器を用いて、二軸延伸ポリエステルフィルム側から測定し、フィルム界面にあるエアーの噛み込みによる片側の長さが１ｍｍ以上の気泡数（個）を１００ｍあたりで求めて、下記評価を行った。
○：気泡数が１０個／１００ｍ以下
△：気泡数が１１〜２０個／１００ｍ
×：気泡数が２０個／１００ｍ以上
上記評価で「×」評価のフィルムは、太陽電池用シートとして外観上の品位に劣り、商品価値が下がるので、実用に堪えない。
【００５９】
（１３）エチレン・酢酸ビニル共重合樹脂（ＥＶＡ）との密着強度
（１１）で作成した太陽電池用裏面保護シートの非コロナ処理面がＥＶＡと接するように、ガラス（厚さ５ｍｍ、２００ｍｍ×２００ｍｍ四方）／ＥＶＡ（サンビック（株）製  ＰＶ−４５ＦＲ００Ｓ  厚さ４５０μｍ）／銅板（２ｍｍ幅×厚さ０．６ｍｍ）／ＥＶＡ（厚さ４５０μｍ）／太陽電池用裏面保護シートの構成に重ねて、（株）エヌ・ピー・シー製  太陽電池モジュールラミネーター（ＬＭ−５０Ｘ５０−Ｓ）に設置後、真空時間４分、制御時間１分、プレス時間１５分、温度１４５℃の条件にて加熱圧着した。圧着後、室温で冷却し、擬似モジュールを作成した。その後、温度８５℃、湿度８５％のオーブン中に１０００時間保存した。該１０００時間保存した擬似モジュールから、太陽電池用裏面保護シートを幅１５ｍｍ、長さ５０ｍｍにＥＶＡと裏面保護シートのポリエチレン系フィルムの界面を剥離して、ラミネート強度測定サンプル５本を準備した。その後、２３℃の室温条件下にてＯＲＩＥＮＴＥＣ社製“テンシロン”ＰＴＭ−５０を用いて、剥離角度１８０°、剥離スピード３００ｍｍ／分で剥離して、太陽電池用裏面保護シートとＥＶＡ間のラミネート強度を求めた。このとき、ＥＶＡとの密着強度は、６０Ｎ／１０ｍｍ以上であると、本発明の目的が達成される。
【００６０】
（１４）太陽電池モジュール作成時の工程汚染性
（１３）での擬似モジュール作成時に、ポリエチレン系樹脂フィルムが端部に融け出て、太陽電池モジュールラミネーターが汚れる状態を観察して、下記の評価を行った。
○：融けた樹脂のラミネート体からのはみ出しによるラミネーターの汚染はなかった。
×：融けた樹脂がラミネート体からはみ出して、ラミネーターの汚染が観察された。
【００６１】
以下、本発明の実施例、および比較例について記載する。
【００６２】
（１５）リン系酸化防止剤マスターバッチＡの製造方法
密度０．９３８ｇ／ｃｍ３で、ＭＦＲが２．８ｇ／１０分のエチレン・α−オレフィン共重合体として、直鎖状低密度ポリエチレン９０重量部と、リン−フェノール系酸化防止剤として、６−［３−（３−ｔ−ブチル−４−ヒドロキシ−５−メチル）プロポキシ］−２，４，８，１０−テトラ−ｔ−ブチルジベンズ［ｄ，ｆ］［１，３，２］−ジオキサホスフェピン（住友化学（株）製“スミライザー”ＧＰ）１０重量部を二軸押出機に投入して１９０℃で溶融混練した後、ストランドカットし、酸化防止剤マスターバッチＡを製造した。
【００６３】
（１６）フェノール系酸化防止剤のマスターバッチＢの製造方法
密度０．９３８ｇ／ｃｍ３で、ＭＦＲが２．８ｇ／１０分のエチレン・α−オレフィン共重合体として、直鎖状低密度ポリエチレン９０重量部と、フェノール系酸化防止剤として、１，３，５−トリス（３，５−ターブチル−４−ハイドロキシベンジル）−１，３，５−トリアジン−２，４，６(１Ｈ,３Ｈ，５Ｈ)−トリオン（株式会社アデカ製、ＡＯ−２０）１０重量部を二軸押出機に投入して１９０℃で溶融混練した後ストランドカットし、フェノール系酸化防止剤マスターバッチＢを製造した。
【００６４】
（１７）有機滑剤のエルカ酸アミドのマスターバッチＣの製造方法
密度０．９３８ｇ／ｃｍ３で、ＭＦＲが２．８ｇ／１０分のエチレン・α−オレフィン共重合体９０重量部と、不飽和脂肪酸アミドのエルカ酸アミド（花王株式会社製  エルカ酸アミドＥ）１０重量部を二軸押出機に投入して、１９０℃で溶融混練した後ストランドカットし、エルカ酸アミドのマスターバッチＣを製造した。
【００６５】
（１８）有機滑剤のオレイン酸アミドのマスターバッチＤの製造方法
密度０．９３８ｇ／ｃｍ３で、ＭＦＲが２．８ｇ／１０分のエチレン・α−オレフィン共重合体９０重量部と、不飽和脂肪酸アミドのオレイン酸アミド（花王株式会社製  オレイン酸アミドＯ−Ｎ）１０重量部を二軸押出機に投入して１９０℃で溶融混練した後ストランドカットし、オレイン酸アミドのマスターバッチＤを製造した。
【００６６】
（１９）無機粒子のアルミノシリケート粒子のマスターバッチＥ、Ｆ、Ｇ、Ｈ、Ｉの製造方法
密度０．９３８ｇ／ｃｍ３で、ＭＦＲが２．８ｇ／１０分のエチレン・α−オレフィン共重合体９０重量部と、球状で平均粒子径が１μｍ（マスターバッチＥ）、３μｍ（マスターバッチＦ）、５μｍ（マスターバッチＧ）、７μｍ（マスターバッチＨ）、１０μｍ（マスターバッチＩ）の各アルミノシリケート粒子（水澤化学工業（株）製、ＪＣシリーズ）を１０重量部、二軸押出機に投入して１９０℃で溶融混練した後ストランドカットし、各粒子マスターバッチを製造した。
【００６７】
（２０）ゼオライト粒子のマスターバッチＪの製造方法
密度０．９３８ｇ／ｃｍ３で、ＭＦＲが２．８ｇ／１０分のエチレン・α−オレフィン共重合体９０重量部と、平均粒子径が５μｍのゼオライト粒子１０重量部を二軸押出機に投入して１９０℃で溶融混練した後ストランドカットし、粒子マスターバッチＪを製造した。
【００６８】
（２１）有機粒子の架橋アクリル粒子のマスターバッチＫの製造方法
密度０．９３８ｇ／ｃｍ３で、ＭＦＲが２．８ｇ／１０分のエチレン・α−オレフィン共重合体９０重量部と、平均粒子径が５μｍの架橋有機粒子（綜研化学株式会社製、ＭＸ−５００）１０重量部を二軸押出機に投入して１９０℃で溶融混練した後ストランドカットし、有機粒子マスターバッチＫを製造した。
【００６９】
（実施例１）
エチレン・α−オレフィン共重合体として、炭素原子数４の１−ブテンを６モル％共重合した、密度０．９３８ｇ／ｃｍ３、ＭＦＲ２．８ｇ／１０分の直鎖状低密度ポリエチレン（ＬＬＤＰＥ）９７重量部と、リン系酸化防止剤のマスターバッチＡを１重量部（リン−フェノール系酸化防止剤１０００ｐｐｍ）と有機滑剤として、エルカ酸アミドのマスターバッチＣを１重量部（エルカ酸アミド１０００ｐｐｍ）と、平均粒子径３μｍの無機粒子のアルミノシリケートのマスターバッチＦを１重量部（アルミノシリケート１０００ｐｐｍ）とを混合して２２０℃に加熱された一軸の押出機に供給し、Ｔダイ型口金から３０℃に保たれたキャスティングドラム上に押し出し、非ドラム面側から２５℃の冷風を吹き付けて冷却固化して、フィルム厚さが５０μｍのポリエチレン系樹脂フィルムを得た。該フィルムの片面にコロナ放電処理を行い、表面の濡れ張力を４２ｍＮ／ｍとして、４０００ｍ巻き取った。次に、１ｍ幅の二軸延伸ＰＥＴフィルム（東レ（株）製 “ルミラー”ＭＸ１１ ７５μｍ）に２液硬化タイプ接着剤（大日本インキ化学工業（株）製 ＬＸ−９０３／ＫＬ−７５＝８／１）を固形分塗布厚６μｍで塗布、乾燥後、上記ポリエチレン系樹脂フィルムをラミネートして、２０００ｍ巻き取った後、温度４０℃にて７２時間エージングを実施して接着剤層の硬化反応を促し、太陽電池用裏面保護シートとした。
【００７０】
表１に示したように、本フィルムは、本発明の必要な要件を全てクリアしており、製膜性およびラミ加工性に優れ、ロール巻き品の巻きずれがなく、太陽電池用裏面保護シートに用いた時に優れた特性を有していた。  
【００７１】
（実施例２）
実施例１の樹脂組成として、ＬＬＤＰＥを９７．８重量部とし、有機滑剤として、エルカ酸アミドのマスターバッチＣを０．２重量部（エルカ酸アミド２００ｐｐｍ）混合した以外は、実施例１と同様にしてポリエチレン系樹脂フィルムを得た。また、実施例１と同様にして太陽電池用裏面保護シートとした。本フィルムは、表１に示したように、工程通過性および巻き姿には問題なく、必要な要件を全てクリアしており、太陽電池用裏面シートに用いた時に優れた特性を有していた。
【００７２】
（実施例３）
実施例１において、有機滑剤として、オレイン酸アミドのマスターバッチＤを０．５重量部（オレイン酸アミド５００ｐｐｍ）と、平均粒子径５μｍの無機粒子のゼオライトのマスターバッチＪを１重量部（ゼオライト１０００ｐｐｍ）とを混合した以外は、実施例１と同様にしてポリオレフィン系樹脂多層フィルムを得た。また、実施例１と同様にして太陽電池用裏面保護シートとした。本フィルムは、表１に示したように、工程通過性および巻き姿には問題なく、必要な要件を全てクリアしており、太陽電池用裏面シートに用いた時に優れた特性を有していた。
【００７３】
（実施例４）
実施例１の樹脂組成として、ＬＬＤＰＥを９７．５重量部とし、平均粒径３μｍの無機粒子のアルミノシリケートのマスターバッチＦを０．５重量部（アルミノシリケート５００ｐｐｍ）混合した以外は、実施例１と同様にしてポリオレフィン系樹脂多層フィルムを得た。また、実施例１と同様にして太陽電池用裏面保護シートとした。本フィルムは、表１に示したように、実施例１に比べ工程通過性および巻き姿が少し劣るが実用上は問題なく、必要な要件を全てクリアしており、太陽電池用裏面シートに用いた時に優れた特性を有していた。
【００７４】
（実施例５）
実施例１の樹脂組成として、ＬＬＤＰＥを９６重量部とし、平均粒径５μｍの有機粒子の架橋アクリル粒子マスターバッチＫを２重量部（架橋アクリル粒子２０００ｐｐｍ）混合した以外は、実施例１と同様にしてポリオレフィン系樹脂多層フィルムを得た。また、実施例１と同様にして太陽電池用裏面保護シートとした。本フィルムは、表１に示したように、実施例１に比べ金属ロールに微少な白粉付着があったが安定製膜性上は問題なく、必要な要件を全てクリアしており、太陽電池用裏面シートに用いた時に優れた特性を有していた。
【００７５】
（実施例６）
実施例１の樹脂組成として、ＬＬＤＰＥを９７．８重量部とし、リン系酸化防止剤のマスターバッチＡを０．２重量部（リン系酸化防止剤２００ｐｐｍ）混合した以外は、実施例１と同様にしてポリオレフィン系樹脂多層フィルムを得た。また、実施例１と同様にして太陽電池用裏面保護シートとした。本フィルムは、表１に示したように、１２０℃処理後の破断伸度の低下があり、ＥＶＡ密着強度の低下があったが、必要な要件を全てクリアしており、実用途での問題は認められず、太陽電池用裏面シートに用いた時に優れた特性を有していた。
【００７６】
（実施例７）
実施例１の樹脂組成として、ＬＬＤＰＥを９５．５重量部とし、リン系酸化防止剤のマスターバッチＡを２．５重量部（リン系酸化防止剤２５００ｐｐｍ）混合した以外は、実施例１と同様にしてポリオレフィン系樹脂多層フィルムを得た。また、実施例１と同様にして太陽電池用裏面保護シートとした。本フィルムは、表１に示したように、実施例１に比べ口金汚れがあったが安定製膜性上は問題なく、必要な要件を全てクリアしており実用途での問題は認められず、太陽電池用裏面シートに用いた時に優れた特性を有していた。
【００７７】
（実施例８）
実施例１において、ＬＬＤＰＥを９７重量部とし、ポリエチレン系樹脂として、エチレン・α−オレフィン共重合体、炭素原子数５のヘキセンを５モル％共重合した、密度０．９３５ｇ／ｃｍ３、ＭＦＲ５．０ｇ／１０分のエチレン・α−オレフィン共重合体（ＬＬＤＰＥ）を用い、平均粒子径７μｍの無機粒子のアルミノシリケートのマスターバッチＨを１重量部（アルミノシリケート１０００ｐｐｍ）混合した以外は、実施例１と同様にしてポリオレフィン系樹脂多層フィルムを得た。また、実施例１と同様にして太陽電池用裏面保護シートとした。本フィルムは、表１に示したように、実施例１に比べ１０点平均粗さＲｚが大きくなり、ＥＶＡ密着強度の低下があったが、安定製膜性上は問題なく、必要な要件を全てクリアしており、太陽電池用裏面シートに用いた時に優れた特性を有していた。
【００７８】
（実施例９）
実施例１にて、ポリエチレン系樹脂として、エチレン・α−オレフィン共重合体、炭素原子数４の１−ブテンを６モル％共重合した、密度０．９３８ｇ／ｃｍ３、ＭＦＲ２．８ｇ／１０分のエチレン・α−オレフィン共重合体（ＬＬＤＰＥ）７７重量部と、密度０．９０ｇ／ｃｍ３、ＭＦＲ５ｇ／１０分のポリプロピレン樹脂（ＰＰ）２０重量部と、平均粒子径５μｍの無機粒子のアルミノシリケートのマスターバッチＧを１重量部（アルミノシリケート１０００ｐｐｍ）混合した以外は、実施例１と同様にしてポリオレフィン系樹脂多層フィルムを得た。また、実施例１と同様にして太陽電池用裏面保護シートとした。本フィルムは、表１に示したように、実施例１に比べ１０点平均粗さＲｚが大きくなり、ＰＰ添加によりＥＶＡ密着強度の低下があったが、安定製膜性上は問題なく、必要な要件を全てクリアしており、太陽電池用裏面シートに用いた時に優れた特性を有していた。
【００７９】
（実施例１０）
実施例１において、フィルム厚みを１００μｍとした以外は、実施例１と同様にしてポリオレフィン系樹脂多層フィルムを得た。また、実施例１と同様にして太陽電池用裏面保護シートとした。本フィルムは、表１に示したように安定製膜性上は問題なく、必要な要件を全てクリアしており実用途での問題は認められず、太陽電池用裏面シートに用いた時に優れた特性を有していた。
【００８０】
（比較例１）
実施例１において、有機滑剤を添加しなかった以外は、実施例１と同様にしてポリオレフィン系樹脂多層フィルムを得た。また、実施例１と同様にして太陽電池用裏面保護シートとした。本フィルムの各物性の評価結果を表２に示す。本フィルムは、脂肪酸アミドの添加がないために、押出時のゲル状欠点が多く、フィルムの滑り性が不十分で製膜工程中の金属ロール上でしわが入りやすく、また、ポリエステルフィルムとラミネートして太陽電池用裏面保護シートを作製する際に、ゲル状欠点の突起によって界面の気泡かみ込みが多いために品位が悪いものであった。
【００８１】
（比較例２）
実施例１の樹脂組成として、無機粒子を添加しなかった以外は、実施例１と同様にしてポリオレフィン系樹脂多層フィルムを得た。また、実施例１と同様にして太陽電池用裏面保護シートとした。本フィルムは、表２に示したように滑り性に劣り、製膜工程中にしわが入りやすく、ロール巻き製品で巻きずれが起こり生産性に劣るものであった。
【００８２】
（比較例３）
実施例１の樹脂組成として、フェノール系酸化防止剤のマスターバッチＢを１重量部混合（フェノール系酸化防止剤１０００ｐｐｍ）した以外は、実施例１と同様にしてポリオレフィン系樹脂多層フィルムを得た。また、実施例１と同様にして太陽電池用裏面保護シートとした。本フィルムは、表２に示したように、フィルム中にリン系酸化防止剤を含有せず、フェノール系酸化防止剤のみでは、１２０℃処理後の破断伸度の低下が大きく、太陽電池擬似モジュール作成後に温度８５℃、湿度８５％で１０００時間処理した後のＥＶＡ密着強度の低下が大きかった。
【００８３】
（比較例４）
実施例１において、ポリエチレン系樹脂として、密度０．９０５ｇ／ｃｍ３、ＭＦＲ０．５ｇ／１０分の低密度ポリエチレン（以下、ＬＤＰＥと略称する）を用いた以外は、実施例１と同様にしてポリオレフィン系樹脂多層フィルムを得た。また、実施例１と同様にして太陽電池用裏面保護シートとした。本フィルムは、表２に示したように、樹脂のＭＦＲが低いために溶融押出時の流動性が低下してフィルムの厚みムラを生じ、製膜安定性に劣るものであった。
【００８４】
（比較例５）
実施例１において、ポリエチレン系樹脂として、エチレン・α−オレフィン共重合体、炭素原子数４の１−ブテンを６モル％共重合した、密度０．９２５ｇ／ｃｍ３、ＭＦＲ７ｇ／１０分のエチレン・α−オレフィン共重合体（ＬＬＤＰＥ）を用いた以外は、実施例１と同様にしてポリオレフィン系樹脂多層フィルムを得た。また、実施例１と同様にして太陽電池用裏面保護シートとした。本フィルムは、表２に示したように、樹脂のＭＦＲが高いために溶融押出時のネックダウンが大きくてフィルムの厚みムラを生じ、製膜安定性に劣るものであった。また、太陽電池モジュールを作成する際に、融けたフィルムがモジュールの枠からはみ出して工程を汚す問題が発生した。
【００８５】
（比較例６）
実施例１の樹脂組成として、平均粒径１μｍの無機粒子のアルミノシリケートのマスターバッチＥを３重量部（アルミノシリケート１０００ｐｐｍ）以外は、実施例１と同様にしてポリオレフィン系樹脂多層フィルムを得た。また、実施例１と同様にして太陽電池用裏面保護シートとした。本フィルムは、表２に示したように、添加粒子の平均粒子径が１μｍと小さいために、１０点平均表面粗さＲｚが小さくて滑り性に劣り、製膜工程中にしわが入りやすく、ロール巻き製品で巻きずれが起こり生産性に劣るものであった。
【００８６】
（比較例７）
実施例１の樹脂組成として、平均粒径１０μｍの無機粒子のアルミノシリケートのマスターバッチＩを３重量部（アルミノシリケート１０００ｐｐｍ）混合した以外は、実施例１と同様にしてポリオレフィン系樹脂多層フィルムを得た。また、実施例１と同様にして太陽電池用裏面保護シートとした。本フィルムは、表２に示したように、添加粒子の粒径が１０μｍと大きいために、易金属ロールへの白粉付着が多くて工程汚染があり、１０点平均粗さＲｚが大きくて、ＰＥＴとの界面に気泡をかみ見込みが多く、太陽電池擬似モジュール作成後のＥＶＡ密着強度の低下が大きかった。
【００８７】
（比較例８）
実施例１にて、ポリエチレン系樹脂として、エチレン・α−オレフィン共重合体、炭素原子数４の１−ブテンを６モル％共重合した、密度０．９３８ｇ／ｃｍ３、ＭＦＲ２．８ｇ／１０分のエチレン・α−オレフィン共重合体（ＬＬＤＰＥ）４７重量部と、密度０．９０ｇ／ｃｍ３、ＭＦＲ５ｇ／１０分のポリプロピレン樹脂（ＰＰ）５０重量部と、リン系酸化防止剤のマスターバッチＡを１重量部（リン−フェノール系酸化防止剤１０００ｐｐｍ）と、有機滑剤のエルカ酸アミドのマスターバッチＢを１重量部（エルカ酸アミド１０００ｐｐｍ）と、平均粒子径３μｍの無機粒子アルミノシリケートのマスターバッチＥを１重量部（アルミノシリケート１０００ｐｐｍ）混合した以外は、実施例１と同様にしてポリオレフィン系樹脂多層フィルムを得た。また、実施例１と同様にして太陽電池用裏面保護シートとした。本フィルムは、表２に示したように、ＬＬＤＰＥとＰＰとの相溶性が悪くて製膜安定性が低下し、ＰＰの分散不良による凹凸が大きくて１０点平均粗さＲｚが大きくなって製膜工程やラミネート工程中の金属ロールでの摩擦で削れ粉が発生して工程汚れが発生した。また、ＬＬＤＰＥとＰＰの相溶性不良によって表面粗さＲｚが大きくなり、ＰＥＴとの界面に気泡かみ込みが多く、また、太陽電池擬似モジュール作成後のＥＶＡ密着強度の低下が大きかった。  
【００８８】
【表１】
2017011112.tif 000002
【００８９】
【表２】
2017011112.tif 000003
【産業上の利用可能性】
【００９０】
太陽電池用裏面保護シートに適したポリエチレン系樹脂フィルムである。